КЕРАМИЧЕСКАЯ МАССА
CERAMIC PASTE

Изобретение касается составов керамических масс, которые могут быть использованы в производстве плитки, настенных панно, изделий декоративно-художественного назначения.
Известна керамическая масса, содержащая, мас.%: пластичную глину 18,0-26,0; каолин 26,0-34,0; вспученный молотый перлит 16,0-20,0; силиманит 28,0-32,0 [1]. Изделия из такой керамической массы обжигают при температуре 1250-1320°С.
Задача изобретения состоит в снижении температуры обжига изделий из керамической массы.
Технический результат достигается тем, что керамическая масса, включающая пластичную глину, каолин, предварительно вспученный молотый перлит, отличающаяся тем, что дополнительно включает фосфат кальция и фосфогипс, причем компоненты находятся при следующем соотношении, мас.%; пластичная глина 53,0-57,5; каолин 6,0-8,0; предварительно вспученный молотый перлит 30,0-34,0; фосфат кальция 4,0-6,0; фосфогипс 0,5-1.0.
В таблице приведены составы керамической массы.
Таблица
Компоненты
Состав, мас.%
1
2
Пластичная глина
53,0
57,5
Каолин
8,0
6,0
Предварительно вспученный молотый перлит
34,0
30,0
Фосфат кальция
4,0
6,0
Фосфогипс
1,0
0,5
В составе керамической массы могут быть использованы качественные пластичные беложгущиеся глины и каолины любых месторождений.
Предварительно вспученный перлит размалывают до порошкообразного состояния. Компоненты дозируют в требуемых количествах и смешивают. Полученную керамическую массу увлажняют до 18-24% и пластическим способом формуют из нее изделия, которые сушат до влажности 1-7%, декорируют цветными ангобами и при температуре 1100°С проводят обжиг. Возможно последующее нанесение на поверхность обожженных изделий слоя прозрачной глазури.
Источники информации
1. SU 1044615 А, 1983.